(57)【特許請求の範囲】
【請求項１】
担体上に銀を担持してなる予備脱硫剤を用いて、温度−４０〜１００℃、圧力常圧〜１ＭＰａ（Ｇ）で有機硫黄化合物含有燃料油を脱硫した後、ニッケル、クロム、マンガン、鉄、コバルト、銅、亜鉛、パラジウム、イリジウム、白金、ルテニウム、ロジウム及び金から選ばれる少なくとも一種を含む第２の脱硫剤を用いて、温度４０〜２５０℃で有機硫黄化合物含有燃料油を脱硫した後、部分酸化改質触媒、オートサーマル改質触媒、又は水蒸気改質触媒と接触させることを特徴とする燃料電池用水素の製造方法。
【請求項２】
予備脱硫剤の担体が多孔質である請求項１記載の燃料電池用水素の製造方法。
【請求項３】
予備脱硫剤の 担体がアルミナもしくはシリカ−アルミナである請求項１又は２に記載の燃料電池用水素の製造方法。
【請求項４】
予備脱硫剤の銀の担持量が、金属銀として０．５〜５０質量％である請求項１〜３のいずれかに記載の燃料電池用水素の製造方法。
【請求項５】
有機硫黄化合物含有燃料油が、灯油である請求項１〜４のいずれかに記載の燃料電池用水素の製造方法。
【請求項６】
部分酸化改質触媒、オートサーマル改質触媒又は水蒸気改質触媒が、ルテニウム系触媒又はニッケル系触媒である請求項１〜５のいずれかに記載の燃料電池用水素の製造方法。
【発明の詳細な説明】
【０００１】
【発明の属する技術分野】
本発明は、有機硫黄化合物含有燃料油用脱硫剤及び燃料電池用水素の製造方法に関し、さらに詳しくは、有機硫黄化合物含有燃料油中の硫黄分を１ｐｐｍ以下まで効率よく除去することができ、かつ寿命の長い有機硫黄化合物含有燃料油用脱硫剤、及びこの脱硫剤を用いて脱硫処理された有機硫黄化合物含有燃料油を、部分酸化改質処理、オートサーマル改質処理又は水蒸気改質処理し、燃料電池用水素を製造する方法に関する。
【０００２】
【従来の技術】
近年、環境問題から新エネルギー技術が脚光を浴びており、この新エネルギー技術の一つとして燃料電池が注目を集めている。この燃料電池は、水素と酸素を電気化学的に反応させることにより、化学エネルギーを電気エネルギーに変換させるものであって、エネルギーの利用効率が高いという特長を有しており、民生用、産業用あるいは自動車用などとして、実用化研究が積極的になされている。
【０００３】
この燃料電池には、使用する電解質の種類に応じて、リン酸型、溶融炭酸塩型、固体酸化物型、固体高分子型などのタイプが知られている。一方、水素源としては、メタノール、メタンを主体とする液化天然ガス、この天然ガスを主成分とする都市ガス、天然ガスを原料とする合成液体燃料（ＧＴＬ）、バイオフューエル（植物油メチルエステル類等）、廃プラスチック油、さらには石油系のナフサ、ガソリン、灯油などの石油系炭化水素油の使用の研究がなされている。
【０００４】
燃料電池を民生用や自動車用などに利用する場合、上記石油系炭化水素油は、保管及び取扱いが容易である上、ガソリンスタンドや販売店など、供給システムが整備されていることから、水素源として有利である。
しかしながら、石油系炭化水素油は、メタノールや天然ガス系のものに比べて、硫黄分の含有量が多いという問題がある。また、ＧＴＬ、バイオフューエル、廃プラスチック油などの燃料油も、輸送や保管中に硫黄分が混入する可能性がある。このような有機硫黄化合物含有燃料油を用いて水素を製造する場合、一般に、該燃料油を、改質触媒の存在下に水蒸気改質処理、部分酸化改質処理又はオートサーマル改質処理する方法が用いられる。このような改質処理においては、上記改質触媒は、燃料油中の硫黄分により被毒されるため、触媒寿命の点から、燃料油中の硫黄分を、通常１ｐｐｍ以下に脱硫処理する必要がある。
【０００５】
石油留分の脱硫方法として、硫黄化合物の一部を活性炭やゼオライトを用いて物理吸着により除去する方法が知られている（米国特許４１８８２８５号公報、特開平３−１２８９８９号公報、特開平６−１５４６１５号公報、米国特許５４８２６１７号公報、米国特許５８０７４７５号公報、国際公開９８／５１７６２号公報、米国特許５９３５４２２号公報等）。しかしながら、活性炭やゼオライトは硫黄化合物に対する吸着性能が低く、また、寿命の面で実用的なレベルに到っていない。
【０００６】
また、米国特許５１１４６８９号公報、特表平７−５０４２１４号公報には、物理吸着により硫黄化合物の一部を除去した石油留分を更に別の脱硫剤と接触させる方法が開示されている。しかしながら、物理吸着により硫黄化合物の一部を除去した後に、水素存在下で、高温（２５０〜４５０℃）、高圧（１５〜５００ｐｓｉｇ）での処理を必要とし、複雑なシステムを構築する必要があり、燃料電池用水素製造法として効率が低く、実用なレベルに到っていない。
【０００７】
【発明が解決しようとする課題】
本発明は、上記状況下でなされたもので、有機硫黄化合物含有燃料油中の硫黄分を１ｐｐｍ以下まで効率よく除去することができ、かつ寿命も長い有機硫黄化合物含有燃料油用脱硫剤、及びこの脱硫剤を用いて脱硫処理された有機硫黄化合物含有燃料油を部分酸化改質処理、オートサーマル改質処理又は水蒸気改質処理し、燃料電池用水素を製造する方法を提供することを目的とするものである。
【０００８】
【課題を解決するための手段】
本発明者らは、前記目的を達成するために鋭意研究を重ねた結果、細孔直径が数〜数十Åの多孔性担体に銀を担持した脱硫剤が、灯油中の硫黄化合物の対象物として設定したアルキルジベンゾチオフェン類を選択的に吸着除去することを見出した。
【０００９】
本発明は、かかる知見に基づいて完成したものである。すなわち、本発明の要旨は以下の通りである。
１．担体上に銀を担持してなる予備脱硫剤を用いて、温度−４０〜１００℃、圧力常圧〜１ＭＰａ（Ｇ）で有機硫黄化合物含有燃料油を脱硫した後、ニッケル、クロム、マンガン、鉄、コバルト、銅、亜鉛、パラジウム、イリジウム、白金、ルテニウム、ロジウム及び金から選ばれる少なくとも一種を含む第２の脱硫剤を用いて、温度４０〜２５０℃で有機硫黄化合物含有燃料油を脱硫した後、部分酸化改質触媒、オートサーマル改質触媒、又は水蒸気改質触媒と接触させることを特徴とする燃料電池用水素の製造方法。
２．予備脱硫剤の担体が多孔質である前記１記載の燃料電池用水素の製造方法。
３．予備脱硫剤の 担体がアルミナもしくはシリカ−アルミナである前記１又は２に記載の燃料電池用水素の製造方法。
４．予備脱硫剤の銀の担持量が、金属銀として０．５〜５０質量％である前記１〜３のいずれかに記載の燃料電池用水素の製造方法。
５．有機硫黄化合物含有燃料油が、灯油である前記１〜４のいずれかに記載の燃料電池用水素の製造方法。
６．部分酸化改質触媒、オートサーマル改質触媒又は水蒸気改質触媒が、ルテニウム系触媒又はニッケル系触媒である前記１〜５のいずれかに記載の燃料電池用水素の製造方法。
【００１０】
【発明の実施の形態】
以下に、本発明について詳細に説明する。
本発明の有機硫黄化合物含有燃料油用脱硫剤は、担体に銀を担持したものである。
担持される銀化合物として、硝酸銀、フッ化銀、塩化銀、酢酸銀、炭酸銀等を挙げることができる。中でも、入手のし易さと取扱い易さの点で硝酸銀が好ましい。
【００１１】
本発明における担体としては、多孔質担体が好ましい。具体的に、シリカ、アルミナ、シリカ−アルミナ、ゼオライト、チタニア、ジルコニア、マグネシア、酸化亜鉛、白土、粘土、珪藻土、活性炭などを挙げることができ、単独でも、二種以上を組み合わせて用いてもよい。これらの中で、特にシリカ−アルミナ、アルミナが好ましい。
【００１２】
本発明においては、銀の担持量は、脱硫剤全量に基づき、金属銀として０．５〜５０質量％が好ましい。０．５質量未満であると、充分な脱硫性能が発揮されないおそれがある。５０質量％を超えると、担持した銀の粒子径が増大し充分な脱硫性能が発揮されないおそれがあり好ましくない。より好ましくは、３〜３０質量％の範囲である。
【００１３】
担体への銀の担持方法については特に制限はなく、含浸法、共沈法、混練法、物理混合法、蒸着法、イオン交換法などの公知の方法を採用することができる。
中でも、含浸法、共沈法が好ましい。
本発明の脱硫剤の形状については、粉末状、粉砕状、ペレット状、錠剤状、ハニカム状を好適に挙げることができる。また、粉末を他のハニカムにコーティングしたものも、好適に用いることができる。
【００１４】
本発明の脱硫剤は、有機硫黄化合物含有燃料油（以下、単に燃料油という。）の脱硫剤として用いられる。燃料油として特に制限はなく、天然ガス、アルコール、エーテル、ＬＰＧ、ナフサ、ガソリン、灯油、軽油、重油、アスファルテン油、オイルサンド油、石炭液化油、石油系重質油、シェールオイル、ＧＴＬ、廃プラスチック油、バイオフューエルなどを好適に挙げることができる。中でも灯油が好ましく、灯油の中でも、硫黄分含有量が８０ｐｐｍ以下のＪＩＳ１号灯油に適用するのが特に好ましい。このＪＩＳ１号灯油は、原油を常圧蒸留して得られた粗灯油を脱硫することにより得られる。該灯油は、そのままではＪＩＳ１号灯油とはならず、硫黄分を低減させる必要がある。この硫黄分を低減させる方法としては、一般に工業的に実施されている水素化精製法で脱硫処理するのが好ましい。
【００１５】
本発明の脱硫剤を用いて、燃料油を脱硫する方法としては特に制限はなく、脱硫剤が充填された脱硫塔に燃料油を流通させる方法、脱硫剤を内部に固定したタンクなどの容器に燃料油を静置または攪拌する方法を好適に採用することができる。その場合、脱硫剤を使用する温度は、−４０〜１００℃の範囲が好ましい。−４０℃未満では、燃料油の流動性が低下する場合があり、１００℃を超えると、脱硫剤の吸着能が低下する場合があり好ましくない。より好ましくは、−２０〜８０℃の範囲である。また、脱硫剤を使用する圧力は、常圧〜１ＭＰａ（Ｇ）程度である。
【００１６】
更に、本発明においては、本発明の脱硫剤を予備脱硫剤として用い、その後に第２の脱硫剤を使用することにより、燃料油の吸着脱硫を効率的に行うことができる。すなわち、第２の脱硫剤の吸着脱硫の温度低減又は破過時間の延長が可能となる。
該第２の脱硫剤としては特に制限はなく、予備脱硫剤以外の吸着脱硫剤又は水素化脱硫触媒を使用してもよい。その吸着脱硫剤として特に制限はなく、ニッケル、クロム、マンガン、鉄、コバルト、銅、亜鉛、パラジウム、イリジウム、白金、ルテニウム、ロジウム及び金から選ばれる少なくとも一種を含むものを挙げることができ、中でもそれらの金属が多孔質担体に担持されたものが好ましい。その多孔質担体として、前記のものを挙げることができる。特に、少なくともニッケルを含む金属が多孔質担体に担持されたものが好ましい。これらの吸着脱硫剤は予め水素還元することにより、脱硫性能を向上させることができる。また、水素化脱硫触媒を第２の脱硫剤として使用する場合には、水素を少量添加してもよい。なお、第２の脱硫剤を使用する温度は、４０〜２５０℃が好ましい。
【００１７】
第２の脱硫剤による脱硫方法としては、予備脱硫剤により脱硫された燃料油を直接第２の脱硫剤と接触させる方法が好ましい。また、別の場所で予備脱硫剤により燃料油を脱硫しておき、改質反応する直前に第２の脱硫剤と接触させてもよい。
本願の第二発明である燃料電池用水素の製造方法は、このようにして脱硫処理した燃料油を、部分酸化改質触媒、オートサーマル改質触媒又は水蒸気改質触媒（以下、全てをまとめて、単に改質触媒ということもある。）と接触させることにより、水素を製造する方法である。
【００１８】
本発明の方法において用いられる改質触媒としては特に制限はなく、従来から炭化水素の改質触媒として知られている公知のものの中から、任意のものを適宜選択して用いることができる。このような改質触媒としては、例えば適当な担体にニッケルやジルコニウム、あるいはルテニウム、ロジウム、白金などの貴金属を担持したものを挙げることができる。上記担持金属は一種でもよく、二種以上を組み合わせてもよい。これらの触媒の中で、ニッケルを担持させたもの（以下、ニッケル系触媒という。）とルテニウムを担持させたもの（以下、ルテニウム系触媒という。）が好ましく、部分酸化改質、オートサーマル改質又は水蒸気改質反応中の炭素析出を抑制する効果が大きい。
【００１９】
このニッケル系触媒の場合、ニッケルの担持量は担体基準で３〜６０質量％の範囲が好ましい。この担持量が３質量％未満では、部分酸化改質、オートサーマル改質又は水蒸気改質の活性が充分に発揮されないおそれがあり、一方、６０質量％を超えると、その担持量に見合った触媒活性の向上効果があまり認められず、むしろ経済的に不利となる。触媒活性及び経済性などを考慮すると、このニッケルのより好ましい担持量は５〜５０質量％であり、特に１０〜３０質量％の範囲が好ましい。
【００２０】
また、ルテニウム系触媒の場合、ルテニウムの担持量は担体基準で０．０５〜２０質量％の範囲が好ましい。この担持量が０．０５質量％未満では、部分酸化改質、オートサーマル改質又は水蒸気改質の活性が充分に発揮されないおそれがあり、一方、２０質量％を超えると、その担持量に見合った触媒活性の向上効果があまり認められず、むしろ経済的に不利となる。触媒活性及び経済性などを考慮すると、このルテニウムのより好ましい担持量は０．０５〜１５質量％であり、特に０．１〜２質量％の範囲が好ましい。
【００２１】
部分酸化改質処理における反応条件としては、通常、圧力は常圧〜５ＭＰａ、温度は４００〜１，１００℃、酸素（Ｏ2 ）／カーボン（モル比）は０．２〜０．８、液時空間速度（ＬＨＳＶ）は０．１〜１００ｈｒ-1の条件が採用される。
また、オートサーマル改質処理における反応条件としては、通常、圧力は常圧〜５ＭＰａ、温度は４００〜１，１００℃、スチーム／カーボン（モル比）は０．１〜１０、酸素（Ｏ2 ）／カーボン（モル比）は０．１〜１、液時空間速度（ＬＨＳＶ）は０．１〜２ｈｒ-1、ガス時空間速度（ＧＨＳＶ）は１，０００〜１００，０００ｈｒ-1の条件が採用される。
【００２２】
さらに、水蒸気改質処理における反応条件としては、水蒸気と燃料油に由来する炭素との比スチーム／カーボン（モル比）は、通常１．５〜１０、好ましくは１．５〜５、より好ましくは２〜４の範囲で選定される。スチーム／カーボン（モル比）が１．５未満では、水素の生成量が低下するおそれがあり、また１０を超えると、過剰の水蒸気を必要とし、熱ロスが大きく、水素製造の効率が低下するので好ましくない。
【００２３】
また、水蒸気改質触媒層の入口温度を６３０℃以下、さらには６００℃以下に保って水蒸気改質を行うのが好ましい。入口温度が６３０℃を超えると、燃料油の熱分解が促進され、生成したラジカルを経由して触媒あるいは反応管壁に炭素が析出して、運転が困難になる場合がある。なお、触媒層出口温度は特に制限はないが、６５０〜８００℃の範囲が好ましい。６５０℃未満では水素の生成量が充分でないおそれがあり、８００℃を超えると、反応装置は耐熱材料を必要とする場合があり、経済的に好ましくない。
【００２４】
反応圧力は、通常、常圧〜３ＭＰａ（Ｇ）、好ましくは常圧〜１Ｍａ（Ｇ）の範囲であり、また、ＬＨＳＶは、通常０．１〜１００ｈｒ-1、好ましくは０．２〜５０ｈｒ-1の範囲である。
上記水素の製造方法においては、上記部分酸化改質、オートサーマル改質又は水蒸気改質により得られるＣＯが水素生成に悪影響を及ぼすため、これを反応によりＣＯ2 としてＣＯを除くことが好ましい。
このようにして、燃料電池用水素を効率よく製造することができる。
【００２５】
【実施例】
次に、本発明を実施例により具体的に説明するが、これらの実施例になんら制限されるものではない。
使用するＪＩＳ１号灯油、ガソリンの性状を第１表に示す。
【００２６】
【表１】
0004749589.tif 000002
【００２７】
＜脱硫剤の調製＞
脱硫剤１（銀担持アルミナ）
硝酸銀２．４９ｇ（純度９９．８質量％）を水１５ミリリットルに溶解し、アルミナ担体（ＪＲＣ−ＡＬＯ−２，触媒学会参照触媒）３０ｇに含浸させた。空気中で６時間風乾した後、１２０℃の送風乾燥機内で、１２時間乾燥させた。乾燥終了後、電気炉を用いて、空気下４００℃で３時間焼成し脱硫剤１を得た。銀の担持量は５質量％であった。
【００２８】
脱硫剤２（銀担持シリカ−アルミナ）
硝酸銀１１．８ｇ（純度９９．８質量％）を水３０ミリリットルに溶解し、シリカ−アルミナ担体（Ｎ６３３Ｌ，日揮化学社製）３０ｇに含浸させた。空気中で６時間風乾した後、１２０℃の送風乾燥機内で、１２時間乾燥させた。乾燥終了後、電気炉を用いて、空気下４００℃で３時間焼成し脱硫剤２を得た。銀の担持量は２０質量％であった。
【００２９】
脱硫剤３（銀担持シリカ−アルミナ）
２リットルのビーカーを用いて、硝酸銀１１．８ｇ（純度９９．８質量％）を８０℃の温水５００ミリリットルに溶解し、硝酸銀水溶液を調製した。そこに、シリカ−アルミナ担体（Ｎ６３３Ｌ，日揮化学社製）３０ｇを添加した（溶液Ａ）。別の２リットルのビーカーを用いて炭酸ナトリウム５ｇを８０℃の温水５００ミリリットルに溶解させた（溶液Ｂ）。溶液Ａを攪拌しながら溶液Ｂを添加し、１時間８０℃で維持した。得られた固体成分を水洗・ろ別し、１２０℃の送風乾燥機内で、１２時間乾燥させた。乾燥終了後、電気炉を用いて、空気下２２０℃で３時間焼成し脱硫剤３を得た。銀の担持量は２０質量％であった。
【００３０】
脱硫剤４（銀担持シリカ−アルミナ）
２リットルのビーカーを用いて、硝酸銀１１．８ｇ（純度９９．８質量％）を温水５００ミリリットルに溶解し、硝酸銀溶液を調製した。そこに、擬ベーマイトアルミナ（Ｃ−ＡＰ，触媒化成工業社製）６．４９ｇ（Ａｌ2 Ｏ3 濃度６７質量％）を添加した（溶液Ｃ）。別の２リットルのビーカーを用いて炭酸ナトリウム５ｇを８０℃の温水５００ミリリットルに溶解し、更に水ガラス８８ｇ（ＳｉＯ2 濃度２９質量％）を添加した（溶液Ｄ）。溶液Ｃを攪拌しながら溶液Ｄを添加し、１時間８０℃で維持した。得られた固体成分を水洗・ろ別し、１２０℃の送風乾燥機内で、１２時間乾燥させた。乾燥終了後、電気炉を用いて、空気下２２０℃で３時間焼成し脱硫剤４を得た。銀の担持量は２０質量％であった。
脱硫剤５（市販の活性アルミナ）
Ｎ６３３Ｌ，日揮化学社製
脱硫剤６（市販のシリカゲル）
Ｑ−１０，富士シリシア社製
【００３１】
〔参考例１〕（静置試験）
脱硫剤１〜４を１０ｇと前記ＪＩＳ１号灯油１００ミリリットルを５００ミリリットルビーカーに収容し、室温で２４時間放置した。その後、灯油と脱硫剤をろ過により分離した。得られた回収後の灯油の硫黄濃度を以下に示す。
脱硫剤１：０．６ｐｐｍ
脱硫剤２：０．４ｐｐｍ
脱硫剤３：０．５ｐｐｍ
脱硫剤４：０．４ｐｐｍ
【００３２】
〔比較参考例１〕
脱硫剤５，６を１０ｇと前記ＪＩＳ１号灯油１００ミリリットルを５００ミリリットルビーカーに収容し、室温で２４時間放置した。その後、灯油と脱硫剤をろ過により分離した。得られた回収後の灯油の硫黄濃度を以下に示す。
脱硫剤５：４７ｐｐｍ
脱硫剤６：３２ｐｐｍ
【００３３】
〔参考例２〕
脱硫剤２を１００ｇと前記ＪＩＳ１号灯油１リットルを２リットルビーカーに収容し、室温で２４時間放置した。その後、灯油と脱硫剤をろ過により分離した。次いで、第２の脱硫剤としてニッケル担持珪藻土（Ｎｉ５０質量％、Ｎｉ担持珪藻土全体基準、Ｎｉ−５２４９，エンゲルハルド社製）を１５ミリリットル秤量し、内径１７ｍｍのステンレス製反応管に充填した。常圧下、水素気流中１２０℃に昇温し、１時間保持した後、さらに昇温し、３８０℃で１時間保持しニッケル担持珪藻土を活性化した。その後、１５０℃に降温し、保持した。その反応管に、前記の回収した灯油を液空間速度１０ｈｒ-1で流通させた。７時間経過後の灯油の硫黄濃度は０．１ｐｐｍであった。
【００３４】
〔比較参考例２〕
参考例２において、脱硫剤２の代わりに脱硫剤６を使用したこと以外は同様に実施した。７時間経過後の灯油の硫黄濃度は７．２ｐｐｍであった。
【００３５】
〔参考例３〕
参考例２において、ＪＩＳ１号灯油をガソリンに変え、第２脱硫剤の使用温度を１５０℃から５０℃に変えたこと以外は同様に実施した。７時間経過後のガソリンの硫黄濃度は０．２ｐｐｍであった。
【００３６】
〔実施例１〕（水蒸気改質処理）
参考例２の第２の脱硫剤の下流にルテニウム系改質触媒（ルテニウム担持量０．５質量％、担体基準）２０ミリリットルが充填された改質器により、水蒸気改質処理した。改質処理条件は、圧力：大気圧、スチーム／カーボン（モル比）２．５、ＬＨＳＶ：１．０ｈｒ-1、入口温度：５００℃、出口温度：７５０℃である。その結果、２００時間後の改質出口での転化率は１００％であった。また、この反応期間中の脱硫処理灯油の硫黄分は０．２ｐｐｍ以下であった。
【００３７】
【発明の効果】
本発明の有機硫黄化合物含有燃料油用脱硫剤は、有機硫黄化合物含有燃料油中の硫黄分を１ｐｐｍ以下まで効率よく吸着除去することができ、かつ寿命も長い。また、この脱硫剤を用いて脱硫処理された有機硫黄化合物含有燃料油を部分酸化改質、オートサーマル改質又は水蒸気改質することにより、燃料電池用水素を効果的に製造することができる。